(57)【特許請求の範囲】
【請求項１】
樹脂構造中にポリ（パーフルオロアルキレンエーテル）鎖及びマレイミド基を有する含フッ素硬化性樹脂であり、該含フッ素硬化性樹脂がポリ（パーフルオロアルキレンエーテル）鎖とその両末端にラジカル重合性不飽和基を有する構造部位を有する化合物（Ａ）と、ラジカル重合性を有しないマレイミド基を有するラジカル重合性不飽和単量体（Ｂ）とを必須の単量体成分として共重合させて得られるラジカル重合性樹脂であることを特徴とする含フッ素硬化性樹脂。
【請求項２】
ポリ（パーフルオロアルキレンエーテル）鎖とその両末端にラジカル重合性不飽和基を有する構造部位を有する化合物（Ａ）と、ラジカル重合性を有しないマレイミド基を有するラジカル重合性不飽和単量体（Ｂ）と、反応性官能基（ｃ）を有するラジカル重合性不飽和単量体（Ｃ）とを必須の単量体成分として共重合させて得られる重合体（Ｐ１）に、前記官能基（ｃ）との反応性を有する官能基（ｄ）と活性エネルギー線硬化性基とを有する化合物（Ｄ）を反応させて得られるものである請求項１記載の含フッ素硬化性樹脂。
【請求項３】
前記ラジカル重合性不飽和単量体（Ｃ）が有する反応性官能基（ｃ）がイソシアネート基であり、かつ前記化合物（Ｄ）が有する官能基（ｄ）が水酸基であるか、又は、前記ラジカル重合性不飽和単量体（Ｃ）が有する反応性官能基（ｃ）が水酸基であり、かつ前記化合物（Ｄ）が有する官能基（ｄ）がイソシアネート基である請求項２記載の含フッ素硬化性樹脂。
【請求項４】
前記ラジカル重合性不飽和単量体（Ｂ）が有するラジカル重合性を有しないマレイミド基が、下記一般式（１）で表されるマレイミド基である請求項１〜３のいずれか記載の含フッ素硬化性樹脂。
【化１】
0005397686.tif 000017
（式中、Ｒ１及びＲ２は、それぞれ独立して、炭素原子数１〜６のアルキル基、又はＲ１とＲ２とが１つとなって５員環もしくは６員環を形成する炭化水素基を表す。）
【請求項５】
樹脂構造中にポリ（パーフルオロアルキレンエーテル）鎖及びマレイミド基を有する含フッ素硬化性樹脂であり、該含フッ素硬化性樹脂がポリ（パーフルオロアルキレンエーテル）鎖とその両末端にラジカル重合性不飽和基を有する構造部位を有する化合物（Ａ）と、反応性官能基（ｃ）を有するラジカル重合性不飽和単量体（Ｃ）とを必須の単量体成分として共重合させて得られる重合体（Ｐ２）に、前記官能基（ｃ）との反応性を有する官能基（ｅ）とマレイミド基とを有する化合物（Ｅ）を反応させて得られることを特徴とする含フッ素硬化性樹脂。
【請求項６】
ポリ（パーフルオロアルキレンエーテル）鎖とその両末端にラジカル重合性不飽和基を有する構造部位を有する化合物（Ａ）と、反応性官能基（ｃ）を有するラジカル重合性不飽和単量体（Ｃ）とを必須の単量体成分として共重合させて得られる重合体（Ｐ２）に、前記官能基（ｃ）との反応性を有する官能基（ｄ）と活性エネルギー線硬化性基とを有する化合物（Ｄ）と、前記官能基（ｃ）との反応性を有する官能基（ｅ）とマレイミド基とを有する化合物（Ｅ）とを反応させて得られるものである請求項５記載の含フッ素硬化性樹脂。
【請求項７】
前記ラジカル重合性不飽和単量体（Ｃ）が有する反応性官能基（ｃ）がイソシアネート基であり、かつ前記化合物（Ｅ）が有する官能基（ｅ）が水酸基であるか、又は、前記ラジカル重合性不飽和単量体（Ｃ）が有する反応性官能基（ｃ）が水酸基であり、かつ前記化合物（Ｅ）が有する官能基（ｅ）がイソシアネート基である請求項５または６記載の含フッ素硬化性樹脂。
【請求項８】
前記ラジカル重合性不飽和単量体（Ｃ）が有する反応性官能基（ｃ）がイソシアネート基であり、かつ前記化合物（Ｄ）が有する官能基（ｄ）及び前記化合物（Ｅ）が有する官能基（ｅ）が水酸基であるか、又は、前記ラジカル重合性不飽和単量体（Ｃ）が有する反応性官能基（ｃ）が水酸基であり、かつ前記化合物（Ｄ）が有する官能基（ｄ）及び前記化合物（Ｅ）が有する官能基（ｅ）がイソシアネート基である請求項６記載の含フッ素硬化性樹脂。
【請求項９】
前記化合物（Ｅ）が有するマレイミド基が、下記一般式（１）で表されるマレイミド基である請求項５〜８のいずれか１項記載の含フッ素硬化性樹脂。
【化２】
0005397686.tif 000018
（式中、Ｒ３及びＲ４は、それぞれ独立して、水素原子もしくは炭素原子数１〜６のアルキル基、又はＲ３とＲ４とが１つとなって５員環もしくは６員環を形成する炭化水素基を表す。）
【請求項１０】
樹脂構造中に含まれるポリ（パーフルオロアルキレンエーテル）鎖が、フッ素原子を１鎖あたり２５〜８０個含有するものである請求項１〜９のいずれか１項記載の含フッ素硬化性樹脂。
【請求項１１】
請求項１〜１０のいずれか１項記載の含フッ素硬化性樹脂を、基材に塗布し、活性エネルギー線を照射して硬化させてなることを特徴とする硬化物。
【請求項１２】
請求項１〜１０のいずれか１項記載の含フッ素硬化性樹脂、及び、活性エネルギー線硬化型樹脂（Ｆ）又は活性エネルギー線硬化性単量体（Ｇ）を含有することを特徴とする活性エネルギー線硬化型塗料組成物。
【請求項１３】
請求項１〜１０のいずれか１項記載の含フッ素硬化性樹脂をフッ素系界面活性剤又はフッ素系表面改質剤として用いる請求項１２記載の活性エネルギー線硬化型塗料組成物。
【請求項１４】
請求項１２又は１３記載の活性エネルギー線硬化型塗料組成物を、基材に塗布し、活性エネルギー線を照射して硬化させてなることを特徴とする硬化物。
【発明の詳細な説明】
【技術分野】
【０００１】
本発明は、硬化塗膜表面に優れた防汚性を付与することができ、フッ素系界面活性剤、フッ素系表面改質剤として用いることができる含フッ素硬化性樹脂に関する。また、該含フッ素硬化性樹脂を用いた活性エネルギー線硬化型塗料組成物及びその硬化物に関する。
【背景技術】
【０００２】
フッ素系界面活性剤又はフッ素系表面改質剤は、レベリング性、濡れ性、浸透性、ブロッキング防止性、滑り性、撥水撥油性、防汚性などに優れる点から、各種コーティング材料、表面改質剤等に広く使用されている。
【０００３】
このフッ素系界面活性剤又はフッ素系表面改質剤（以下、これらを併せて単に「フッ素系界面活性剤」という。）を配合した活性エネルギー線硬化型塗料を塗布、硬化させて得られる硬化塗膜は、優れた表面特性を発現する一方で、加熱、加湿、酸・アルカリ等の薬品への暴露、汚れ除去のための洗浄等によって、フッ素系界面活性剤の一部が硬化塗膜表面から脱離又は揮発しやすくなり、その結果、製造ラインが汚染されたり、塗膜表面の防汚性が低下したりするという問題があった。
【０００４】
例えば、液晶ディスプレイ用偏光板におけるトリアセチルセルロース（ＴＡＣ）フィルム等の保護フィルムのコート材の分野では、フィルム表面に指紋や汚れに対する防汚性を具備させるために、フッ素系界面活性剤が添加された紫外線硬化型ハードコート材が該保護フィルム表面にコーティングされている。ところが、コーティング後、紫外線を照射する通常の製造ラインでは、空気雰囲気下で紫外線を照射する場合も多く、空気中に存在する酸素により重合が阻害され、防汚性が低下するという問題があった。
【０００５】
また、液晶ディスプレイ用カラーフィルターに使用されるブラックマトリックス用の塗料・インキ又はブラックレジストや、赤・緑・青の３色の色画素を形成する着色材料には、塗膜形成後の撥液性を向上させるために、フッ素系界面活性剤を添加した活性エネルギー線硬化型樹脂組成物が用いられている。しかしながら、特にブラックマトリックスをレジスト方式で形成する際は、紫外線照射による硬化後、２３０℃×３０分といった高温条件で熱セット処理が施されるために、表面からフッ素系界面活性剤の成分の一部が揮発し、表面の撥液性が低下する他、その揮発物によって他の部位や製造ラインが汚染される等の問題が生じていた。
【０００６】
そこで、このような塗料表面の機能低下を防止するために、フッ素化アルキル基を有するモノアクリレートを、活性水素を有するアクリル系単量体と共重合させ、次いで、得られた重合体にイソシアネート基を有するアクリル系単量体を反応させて得られる不飽和基を有する重合型フッ素系界面活性剤が提案されている（例えば、特許文献１参照。）。また、ジイソシアネートの３量体であるトリイソシアネート化合物に水酸基含有パーフルオロポリエーテルと水酸基含有アクリル系単量体とを反応させたパーフルオロポリエーテル基含有ウレタンアクリレートをフッ素系界面活性剤として用いることが提案されている（例えば、特許文献２参照。）。
【０００７】
しかしながら、前記特許文献１記載の重合型フッ素系界面活性剤は、フッ化アルキル基がペンダント状に重合鎖に結合しているため、前記した強アルカリ処理によって依然として分解・脱離しやすく、防汚性が低下しやすく、特に汚れが一旦付着した後は容易に拭き取ることができず、汚れの除去が極めて困難なものであった。また、空気雰囲気下（酸素存在下）で紫外線を照射して硬化させた場合、十分な防汚性を発揮できない問題があった。
【０００８】
一方、前記特許文献２記載のパーフルオロポリエーテル基含有ウレタンアクリレートは、３官能性イソシアネート化合物に対して水酸基含有パーフルオロポリエーテルと水酸基含有アクリル系単量体とを適切な割合で反応させることが困難であって、パーフルオロポリエーテルのみ有する化合物や、アクリロイル基のみ有する化合物が多量に生成してしまうため、工業的に製造することが困難なものであった。
【先行技術文献】
【特許文献】
【０００９】
【特許文献１】特開２００７−２４６６９６号公報
【特許文献２】特許第３９６３１６９号公報
【発明の概要】
【発明が解決しようとする課題】
【００１０】
本発明が解決しようとする課題は、硬化塗膜表面に優れた防汚性を付与することができ、かつ空気雰囲気下（酸素存在下）で硬化した場合においても優れた防汚性を発揮できる含フッ素硬化性樹脂を提供することである。また、フッ素系界面活性剤として用いることができる含フッ素硬化性樹脂を提供することである。さらに、塗布、硬化させた後に塗膜表面からの前記フッ素系界面活性剤又はその分解物の揮発や脱離を防止することができ、防汚性等の表面性能の安定性を向上することができ、かつ空気雰囲気下で硬化した場合においても優れた防汚性を発揮できる活性エネルギー線硬化型塗料組成物及びその硬化物を提供することである。
【課題を解決するための手段】
【００１１】
本発明者等は上記課題を解決すべく鋭意研究を重ねた結果、樹脂構造中にポリ（パーフルオロアルキレンエーテル）鎖及びマレイミド基を有する含フッ素硬化性樹脂、又は、該含フッ素硬化性樹脂をフッ素系界面活性剤として活性エネルギー線硬化型塗料組成物に配合したものは、硬化塗膜からの含フッ素硬化性樹脂又はその分解物の揮発や脱離が抑制でき、塗膜表面に防汚性等の表面性能を安定よく付与でき、かつ空気雰囲気下で硬化した場合においても優れた防汚性を発揮できることを見出し、本発明を完成した。
【００１２】
すなわち、本発明は、樹脂構造中にポリ（パーフルオロアルキレンエーテル）鎖及びマレイミド基を有する含フッ素硬化性樹脂であり、該含フッ素硬化性樹脂がポリ（パーフルオロアルキレンエーテル）鎖とその両末端にラジカル重合性不飽和基を有する構造部位を有する化合物（Ａ）と、ラジカル重合性を有しないマレイミド基を有するラジカル重合性不飽和単量体（Ｂ）とを必須の単量体成分として共重合させて得られるラジカル重合性樹脂であることを特徴とする含フッ素硬化性樹脂を提供するものである。
また、本発明は、樹脂構造中にポリ（パーフルオロアルキレンエーテル）鎖及びマレイミド基を有する含フッ素硬化性樹脂であり、該フッ素硬化性樹脂がポリ（パーフルオロアルキレンエーテル）鎖とその両末端にラジカル重合性不飽和基を有する構造部位を有する化合物（Ａ）と、反応性官能基（ｃ）を有するラジカル重合性不飽和単量体（Ｃ）とを必須の単量体成分として共重合させて得られる重合体（Ｐ２）に、前記官能基（ｃ）との反応性を有する官能基（ｅ）とマレイミド基とを有する化合物（Ｅ）を反応させて得られることを特徴とする含フッ素硬化性樹脂を提供するものである。
【００１３】
さらに、本発明は、前記含フッ素硬化性樹脂を基材に塗布し、活性エネルギー線を照射して硬化させてなる硬化物、並びに前記含フッ素硬化性樹脂を配合した活性エネルギー線硬化型塗料組成物、及び該塗料組成物を基材に塗布し、活性エネルギー線を照射して硬化させてなる硬化物を提供するものである。
【発明の効果】
【００１４】
本発明の含フッ素硬化性樹脂は、フッ素系界面活性剤として活性エネルギー線硬化型塗料組成物に配合することにより、該塗料組成物の硬化塗膜に防汚性等の表面性能を付与することができる。また、本発明の含フッ素硬化性樹脂は、空気雰囲気下（酸素存在下）で紫外線照射して硬化した場合においても、非常に安定した防汚性等の表面性能を塗膜表面に付与することができる。
【００１５】
したがって、本発明の含フッ素硬化性樹脂及びそれを配合した活性エネルギー線硬化型塗料組成物は、紫外線等の活性エネルギー線を照射する硬化装置内から空気を排出するため窒素パージした窒素雰囲気下での硬化のみならず、製造コスト、装置上の制約等により窒素パージが困難な場合においても十分な性能を発揮することができるという利点がある。
【図面の簡単な説明】
【００１６】
【図１】図１は、実施例１で得られた含フッ素硬化性樹脂（１）のＩＲスペクトルのチャート図である。
【図２】図２は、実施例１で得られた含フッ素硬化性樹脂（１）の１３Ｃ−ＮＭＲのチャート図である。
【図３】図３は、実施例１で得られた含フッ素硬化性樹脂（１）のＧＰＣのチャート図である。
【発明を実施するための形態】
【００１７】
本発明の含フッ素硬化性樹脂は、樹脂構造中にポリ（パーフルオロアルキレンエーテル）鎖及びマレイミド基を有するものである。この含フッ素硬化性樹脂の製造方法としては、例えば、下記の方法などが挙げられる。
【００１８】
（方法１）
まず、（方法１）として、ポリ（パーフルオロアルキレンエーテル）鎖とその両末端にラジカル重合性不飽和基を有する構造部位を有する化合物（Ａ）と、ラジカル重合性を有しないマレイミド基を有するラジカル重合性不飽和単量体（Ｂ）とを必須の単量体成分として共重合させて、含フッ素硬化性樹脂を得る方法（得られる含フッ素硬化性樹脂を「含フッ素硬化性樹脂（Ｖ１）」とする。）が挙げられる。
【００１９】
（方法１’）
また、（方法１’）として、上記の（方法１）のポリ（パーフルオロアルキレンエーテル）鎖とその両末端にラジカル重合性不飽和基を有する構造部位を有する化合物（Ａ）と、ラジカル重合性を有しないマレイミド基を有するラジカル重合性不飽和単量体（Ｂ）とを共重合させる際に、前記単量体（Ｂ）に加え反応性官能基（ｃ）を有するラジカル重合性不飽和単量体（Ｃ）を単量体成分として共重合させて得られる重合体（Ｐ１）に、前記官能基（ｃ）との反応性を有する官能基（ｄ）と活性エネルギー線硬化性基とを有する化合物（Ｄ）を反応させて、含フッ素硬化性樹脂を得る方法（得られる含フッ素硬化性樹脂を「含フッ素硬化性樹脂（Ｖ１’）」とする。）も挙げられる。この含フッ素硬化性樹脂（Ｖ１’）は、硬化性官能基として、マレイミド基とマレイミド基以外の活性エネルギー線硬化性基とを有する。
【００２０】
（方法２）
一方、（方法２）として、ポリ（パーフルオロアルキレンエーテル）鎖とその両末端にラジカル重合性不飽和基を有する構造部位を有する化合物（Ａ）と、反応性官能基（ｃ）を有するラジカル重合性不飽和単量体（Ｃ）とを必須の単量体成分として共重合させて得られる重合体（Ｐ２）に、前記官能基（ｃ）との反応性を有する官能基（ｅ）とマレイミド基とを有する化合物（Ｅ）を反応させて、含フッ素硬化性樹脂を得る方法（得られる含フッ素硬化性樹脂を「含フッ素硬化性樹脂（Ｖ２）」とする。）が挙げられる。
【００２１】
（方法２’）
さらに、（方法２’）として、上記の（方法２）で得られる重合体（Ｐ２）に、前記官能基（ｃ）との反応性を有する官能基（ｅ）とマレイミド基とを有する化合物（Ｅ）に加えて、前記官能基（ｃ）との反応性を有する官能基（ｄ）と活性エネルギー線硬化性基とを有する化合物（Ｄ）を反応させて、含フッ素硬化性樹脂を得る方法（得られる含フッ素硬化性樹脂を「含フッ素硬化性樹脂（Ｖ２’）」とする。）も挙げられる。この含フッ素硬化性樹脂（Ｖ２’）は、硬化性官能基として、マレイミド基とマレイミド基以外の活性エネルギー線硬化性基とを有する。
【００２２】
まず、本発明の含フッ素硬化性樹脂の原料となるポリ（パーフルオロアルキレンエーテル）鎖とその両末端にラジカル重合性不飽和基を有する構造部位を有する化合物（Ａ）について説明する。前記化合物（Ａ）が有するポリ（パーフルオロアルキレンエーテル）鎖としては、炭素原子数１〜３の２価フッ化炭素基と酸素原子が交互に連結した構造を有するものが挙げられる。炭素原子数１〜３の２価フッ化炭素基は、一種類であっても良いし複数種の混合であっても良く、具体的には、下記構造式１で表されるものが挙げられる。
【００２３】
【化１】
0005397686.tif 000002
（上記構造式１中、Ｘは下記構造式ａ〜ｄであり、構造式１中の全てのＸが同一構造のものであってもよいし、また、複数の構造がランダムに又はブロック状に存在していてもよい。また、ｎは繰り返し単位を表す１以上の数である。）
【００２４】
【化２】
0005397686.tif 000003
【００２５】
これらの中でも特に塗膜表面の汚れの拭き取り性が良好となって防汚性に優れた塗膜が得られる点から前記構造式ａで表されるパーフルオロメチレン構造と、前記構造ｂで表されるパーフルオロエチレン構造とが共存するものがとりわけ好ましい。ここで、前記構造式ａで表されるパーフルオロメチレン構造と、前記構造ｂで表されるパーフルオロエチレン構造との存在比率は、モル比率（構造ａ／構造ｂ）が１／４〜４／１となる割合であることが防汚性の点から好ましく、また、前記構造式１中のｎの値は３〜４０の範囲であること、特に６〜３０が好ましい。
【００２６】
また、前記ポリ（パーフルオロアルキレンエーテル）鎖は、汚れ拭き取り性と滑り性が優れる点と非フッ素系硬化性樹脂組成物への溶解性を向上させやすい点からポリ（パーフルオロアルキレンエーテル）鎖１本に含まれるフッ素原子の合計が１８〜２００個の範囲であることが好ましく、２５〜８０個の範囲であることが特に好ましい。
【００２７】
前記化合物（Ａ）の鎖の両末端に有するラジカル重合性不飽和基は、例えば、下記構造式Ｕ−１〜Ｕ−４で示されるラジカル重合性不飽和基を有するものが挙げられる。
【００２８】
【化３】
0005397686.tif 000004
【００２９】
これらのラジカル重合性不飽和基の中でも特に化合物（Ａ）自体の入手や製造の容易さ、あるいは、前記したラジカル重合性不飽和単量体との反応性に優れる点から、構造式Ｕ−１で表されるアクリロイルオキシ基、又は、構造式Ｕ−２で表されるメタクリロイルオキシ基が好ましい。
【００３０】
前記化合物（Ａ）のなかで、前記したアクリロイルオキシ基又はメタクリロイルオキシ基を有するものとしては、下記構造式Ａ−１〜Ａ−１０で表されるものが挙げられる。なお、下記の各構造式中における「−ＰＦＰＥ−」は、ポリ（パーフルオロアルキレンエーテル）鎖を示す。
【００３１】
【化４】
0005397686.tif 000005
【００３２】
これらの中でも特に化合物（Ａ）自体の工業的製造が容易であり、また、重合体（Ｐ１）を製造する際の重合反応も容易である点から前記構造式Ａ−１、Ａ−２、Ａ−５、Ａ−６で表されるものが好ましい。
【００３３】
上記化合物（Ａ）を製造するには、例えば、ポリ（パーフルオロアルキレンエーテル）鎖の両末端に水酸基を１つずつ有する化合物に対して、（メタ）アクリル酸クロライドを脱塩酸反応させて得る方法、（メタ）アクリル酸を脱水反応させて得る方法、２−（メタ）アクリロイルオキシエチルイソシアネートをウレタン化反応させて得る方法、無水イタコン酸をエステル化反応させて得る方法、ポリ（パーフルオロアルキレンエーテル）鎖の両末端にカルボキシル基を１つずつ有する化合物に対して、４−ヒドロキシブチルアクリレートグリシジルエーテルをエステル化反応させて得る方法、グリシジルメタクリレートをエステル化反応させて得る方法、ポリ（パーフルオロアルキレンエーテル）鎖の両末端にイソシアネート基を１つずつ有する化合物に対して、２−ヒドロキシエチルアクリルアミドを反応させる方法が挙げられる。これらのなかでも、ポリ（パーフルオロアルキレンエーテル）鎖の両末端に水酸基を１つずつ有する化合物に対して、（メタ）アクリル酸クロライドを脱塩酸反応させて得る方法と、２−（メタ）アクリロイルオキシエチルイソシアネートをウレタン化反応させて得る方法が合成上得られやすい点で特に好ましい。
【００３４】
なお、本発明において、「（メタ）アクリレート」とは、メタクリレートとアクリレートの一方又は両方をいい、「（メタ）アクリル酸」とは、メタクリル酸とアクリル酸の一方又は両方をいう。
【００３５】
次に、上記の（方法１）及び（方法１’）において用いるラジカル重合性を有しないマレイミド基を有するラジカル重合性不飽和単量体（Ｂ）について説明する。前記単量体（Ｂ）としては、アクリル系単量体、芳香族ビニル系単量体、ビニルエステル系単量体等が挙げられる。これらの中でもアクリル系単量体が好ましく、この場合、前記単量体（Ｂ）が有するラジカル重合性不飽和基は（メタ）アクリロイル基である。
【００３６】
また、ラジカル重合性不飽和単量体（Ｂ）が有するラジカル重合性を有しないマレイミド基は、上記の（方法１）又は（方法１’）において前記化合物（Ａ）と単量体（Ｂ）との共重合反応で、マレイミド基の炭素−炭素不飽和二重結合がこの共重合反応に関与しない、すなわち共重合反応でのラジカル重合性を有しないものであれば、特に制限なく用いることができるが、下記一般式（１）で表されるような炭素−炭素不飽和二重結合の炭素にアルキル基等の置換基が結合した２置換マレイミド基が好ましい。このような２置換マレイミド基を有するラジカル重合性不飽和単量体（Ｂ）を用いることで、前記化合物（Ａ）と共重合する際に、マレイミド基の二重結合を共重合反応に消費されることを抑制することができ、目的物である含フッ素硬化性樹脂（Ｖ１）又は（Ｖ１’）を得ることができる。なお、このマレイミド基は、後述する光重合開始剤（Ｈ）の不存在下でも、活性エネルギー線の照射により光二量化反応を生じて光硬化可能な官能基である。
【００３７】
【化５】
0005397686.tif 000006
（式中、Ｒ１及びＲ２は、それぞれ独立して、炭素原子数１〜６のアルキル基、又はＲ１とＲ２とが１つとなって５員環もしくは６員環を形成する炭化水素基を表す。）
【００３８】
また、上記一般式（１）で表されるマレイミド基の具体例としては、例えば、下記式（１−１）〜（１−３）等が挙げられる。
【００３９】
【化６】
0005397686.tif 000007
【００４０】
さらに、前記単量体（Ｂ）の具体例として、下記式（Ｂ−１）〜（Ｂ−６）で表される化合物等が挙げられる。
【００４１】
【化７】
0005397686.tif 000008
【００４２】
次に、上記の（方法１’）において、本発明の含フッ素硬化性樹脂の原料となる反応性官能基（ｃ）を有するラジカル重合性不飽和単量体（Ｃ）について説明する。前記単量体（Ｃ）としては、アクリル系単量体、芳香族ビニル系単量体、ビニルエステル系単量体等が挙げられる。これらの中でもアクリル系単量体が好ましく、この場合、前記単量体（Ｂ）が有するラジカル重合性不飽和基は（メタ）アクリロイル基である。
【００４３】
ここで、前記したラジカル重合性不飽和単量体（Ｃ）が有する反応性官能基（ｃ）としては、水酸基、イソシアネート基、エポキシ基、カルボキシル基等が挙げられ、該ラジカル重合性不飽和単量体（Ｃ）としては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、１，４−シクロヘキサンジメタノールモノ（メタ）アクリレート、Ｎ−（２−ヒドロキシエチル）（メタ）アクリルアミド、グリセリンモノ（メタ）アクリレート、ポリエチレングリコールモノ（メタ）アクリレート、ポリプロピレングリコールモノ（メタ）アクリレート、２−ヒドロキシ−３−フェノキシプロピル（メタ）アクリレート、２−（メタ）アクリロイロキシエチル−２−ヒドロキシエチルフタレート、末端水酸基含有ラクトン変性（メタ）アクリレート等の水酸基含有不飽和単量体；２−（メタ）アクリロイルオキシエチルイソシアネート、２−（２−（メタ）アクリロイルオキシエトキシ）エチルイソシアネート、１，１−ビス（（メタ）アクリロイルオキシメチル）エチルイソシアネート等のイソシアネート基含有不飽和単量体；グリシジルメタクリレート、４−ヒドロキシブチルアクリレートグリシジルエーテル等のエポキシ基含有不飽和単量体；（メタ）アクリル酸、２−（メタ）アクリロイロキシエチルコハク酸、２−（メタ）アクリロイロキシエチルフタル酸、マレイン酸、イタコン酸等のカルボキシル基含有不飽和単量体；無水マレイン酸、無水イタコン酸等の不飽和二重結合を有する酸無水物が挙げられる。
【００４４】
また、上記の（方法１）において前記化合物（Ａ）と前記単量体（Ｂ）とを共重合させる際、又は（方法１’）において前記化合物（Ａ）、前記単量体（Ｂ）及び前記単量体（Ｃ）を共重合させる際に、その他のラジカル重合性不飽和単量体を共重合させても構わない。このようなその他のラジカル重合性不飽和単量体としては、（メタ）アクリル酸メチル、（メタ）アクリル酸エチル、（メタ）アクリル酸−ｎ−プロピル、（メタ）アクリル酸−ｎ−ブチル、（メタ）アクリル酸イソブチル、（メタ）アクリル酸−ｎ−ペンチル、（メタ）アクリル酸−ｎ−ヘキシル、（メタ）アクリル酸−ｎ−ヘプチル、（メタ）アクリル酸−ｎ−オクチル、（メタ）アクリル酸−２−エチルヘキシル、（メタ）アクリル酸ノニル、（メタ）アクリル酸デシル、（メタ）アクリル酸ドデシル、（メタ）アクリル酸シクロヘキシル、（メタ）アクリル酸イソボルニル、（メタ）アクリル酸ジシクロペンタニル、（メタ）アクリル酸ジシクロペンテニル等の（メタ）アクリル酸エステル類；スチレン、α−メチルスチレン、ｐ−メチルスチレン、ｐ−メトキシスチレン等の芳香族ビニル類；マレイミド、Ｎ−メチルマレイミド、Ｎ−エチルマレイミド、Ｎ−プロピルマレイミド、Ｎ−ブチルマレイミド、Ｎ−ヘキシルマレイミド、Ｎ−オクチルマレイミド、Ｎ−ドデシルマレイミド、Ｎ−ステアリルマレイミド、Ｎ−フェニルマレイミド、Ｎ−シクロヘキシルマレイミド等のマレイミド類などが挙げられる。なお、これらのその他の単量体は、（方法２）又は（方法２’）においても、前記化合物（Ａ）と前記単量体（Ｃ）とを共重合させて重合体（Ｐ２）を得る際に、重合体（Ｐ２）の原料として同様に用いることができる。
【００４５】
ここで、（方法１）において本発明の含フッ素硬化性樹脂（Ｖ１）を得る際、（方法１’）において本発明の含フッ素硬化性樹脂の中間生成物である重合体（Ｐ１）を得る際、（方法２）及び（方法２’）において本発明の含フッ素硬化性樹脂の中間生成物である重合体（Ｐ２）を得る際には、前記化合物（Ａ）、前記単量体（Ｂ）、前記単量体（Ｃ）、さらに必要によりその他のラジカル重合性不飽和単量体を、有機溶剤中、ラジカル重合開始剤を使用して重合させる。ここで用いる有機溶媒としては、ケトン類、エステル類、アミド類、スルホキシド類、エーテル類、炭化水素類が好ましく、具体的には、アセトン、メチルエチルケトン、メチルイソブチルケトン、シクロヘキサノン、酢酸エチル、酢酸ブチル、プロピレングリコールモノメチルエーテルアセテート、ジメチルホルムアミド、ジメチルアセトアミド、Ｎ−メチルピロリドン、ジメチルスルホキシド、ジエチルエーテル、ジイソプロピルエーテル、テトラヒドロフラン、ジオキサン、トルエン、キシレン等が挙げられる。これらは、沸点、相溶性、重合性を考慮して適宜選択される。ラジカル重合開始剤としては、例えば、過酸化ベンゾイル等の過酸化物、アゾビスイソブチロニトリル等のアゾ化合物等が挙げられる。さらに必要に応じてラウリルメルカプタン、２−メルカプトエタノ−ル、チオグリセロール、エチルチオグリコ−ル酸、オクチルチオグリコ−ル酸等の連鎖移動剤を使用することができる。
【００４６】
上記の（方法１’）において得られる重合体（Ｐ１）に、その重合体（Ｐ１）の原料である前記単量体（Ｃ）が有する反応性官能基（ｃ）との反応性を有する官能基（ｄ）と活性エネルギー線硬化性基とを有する化合物（Ｄ）を反応させることにより、目的とする含フッ素硬化性樹脂（Ｖ１’）が得られる。また、上記の（方法２）において得られる重合体（Ｐ２）に、その重合体（Ｐ２）の原料である前記単量体（Ｃ）が有する反応性官能基（ｃ）との反応性を有する官能基（ｅ）とマレイミド基とを有する化合物（Ｅ）を反応させることにより、目的とする含フッ素硬化性樹脂（Ｖ２）が得られる。さらに、上記の（方法２’）において得られる重合体（Ｐ２）に、その重合体（Ｐ２）の原料である前記単量体（Ｃ）が有する反応性官能基（ｃ）との反応性を有する官能基（ｄ）と活性エネルギー線硬化性基とを有する化合物（Ｄ）と、前記官能基（ｃ）との反応性を有する官能基（ｅ）とマレイミド基とを有する化合物（Ｅ）とを反応させることにより、目的とする含フッ素硬化性樹脂（Ｖ２’）が得られる。
【００４７】
前記化合物（Ｄ）が有する官能基（ｄ）としては、例えば、水酸基、イソシアネート基、エポキシ基、カルボキシル基等が挙げられる。反応性官能基（ｃ）が水酸基である場合には、官能基（ｄ）としてイソシアネート基、カルボキシル基、カルボン酸ハライド基、エポキシ基が挙げられ、反応性官能基（ｃ）がイソシアネート基である場合には、官能基（ｄ）として水酸基が挙げられ、反応性官能基（ｃ）がエポキシ基である場合には、官能基（ｄ）としてカルボキシル基、水酸基が挙げられ、反応性官能基（ｃ）がカルボキシル基である場合には、官能基（ｄ）としてエポキシ基、水酸基が挙げられる。特に、前記単量体（Ｃ）が有する反応性官能基（ｃ）がイソシアネート基であり、かつ前記化合物（Ｄ）が有する官能基（ｄ）が水酸基であるか、又は、前記単量体（Ｃ）が有する反応性官能基（ｃ）が水酸基であり、かつ前記化合物（Ｄ）が有する官能基（ｄ）がイソシアネート基であることが、反応がスムーズに進行するため好ましい。
【００４８】
このような化合物（Ｄ）としては、具体的には、前記した反応性官能基（ｃ）を有するラジカル重合性不飽和単量体（Ｃ）として例示したものと同様のものを用いることができ、その他２つ以上のラジカル重合性基を有するものとして、２−ヒドロキシ−３−アクリロイルオキシプロピルメタクリレート、ペンタエリスリトールトリアクリレート、ジペンタエリスリトールペンタアクリレート等が挙げられる。
【００４９】
これらの中でも特に紫外線照射での重合硬化性が好ましい点から、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート、１，４−シクロヘキサンジメタノールモノアクリレート、２−ヒドロキシ−３−アクリロイルオキシプロピルメタクリレート、ペンタエリスリトールトリアクリレート、ジペンタエリスリトールペンタアクリレート、Ｎ−（２−ヒドロキシエチル）アクリルアミド、２−アクリロイルオキシエチルイソシアネート、４−ヒドロキシブチルアクリレートグリシジルエーテル、アクリル酸が好ましい。
【００５０】
前記化合物（Ｅ）が有する官能基（ｅ）としては、上記した前記化合物（Ｄ）が有する官能基（ｄ）と同様に、前記単量体（Ｃ）が有する反応性官能基（ｃ）の種類に応じて選択する。特に、前記単量体（Ｃ）が有する反応性官能基（ｃ）がイソシアネート基であり、かつ前記化合物（Ｅ）が有する官能基（ｅ）が水酸基であるか、又は、前記単量体（Ｃ）が有する反応性官能基（ｃ）が水酸基であり、かつ前記化合物（Ｅ）が有する官能基（ｅ）がイソシアネート基であることが、反応がスムーズに進行するため好ましい。
【００５１】
また、前記化合物（Ｅ）が有するマレイミド基としては、例えば、下記一般式（２）で表されるものが挙げられる。
【００５２】
【化８】
0005397686.tif 000009
（式中、Ｒ３及びＲ４は、それぞれ独立して、水素原子もしくは炭素原子数１〜６のアルキル基、又はＲ３とＲ４とが１つとなって５員環もしくは６員環を形成する炭化水素基を表す。）
【００５３】
また、上記一般式（２）で表されるマレイミド基の具体例としては、例えば、下記式（２−１）〜（２−５）等が挙げられる。
【００５４】
【化９】
0005397686.tif 000010
【００５５】
さらに、前記化合物（Ｅ）の具体例として、下記式（Ｅ−１）〜（Ｅ−１１）で表される化合物等が挙げられる。
【００５６】
【化１０】
0005397686.tif 000011
【００５７】
上記の（方法１’）において重合体（Ｐ１）に、前記化合物（Ｄ）を反応させる際、上記の（方法２）において重合体（Ｐ２）に、前記化合物（Ｅ）を反応させる際、上記の（方法２’）において重合体（Ｐ２）に、前記化合物（Ｄ）及び化合物（Ｅ）を反応させる際の反応条件は、前記化合物（Ｄ）中の活性エネルギー線硬化性基及び前記化合物（Ｅ）中のマレイミド基が重合しない条件で行えばよく、例えば、温度条件を３０〜１２０℃の範囲に調節して反応させることが好ましい。この反応は触媒や重合禁止剤の存在下、必要により有機溶剤の存在下に行うことが好ましい。
【００５８】
例えば、前記官能基（ｃ）が水酸基であって、前記官能基（ｄ）もしくは前記官能基（ｅ）がイソシアネート基である場合、又は、前記官能基（ｃ）がイソシアネート基であって、前記官能基（ｄ）もしくは前記官能基（ｅ）が水酸基である場合、重合禁止剤としてｐ−メトキシフェノール、ヒドロキノン、２，６−ジ−ｔ−ブチル−４−メチルフェノール等を使用し、ウレタン化反応触媒としてジブチル錫ジラウレート、ジブチル錫ジアセテート、オクチル酸錫、オクチル酸亜鉛等を使用し、反応温度４０〜１２０℃、特に６０〜９０℃で反応させる方法が好ましい。また、前記官能基（ｂ）がエポキシ基であって前記官能基（ｃ）がカルボキシル基である場合、又は、前記官能基（ｂ）がカルボキシル基であって前記官能基（ｃ）がエポキシ基である場合は、重合禁止剤としてｐ−メトキシフェノール、ヒドロキノン、２，６−ジ−ｔ−ブチル−４−メチルフェノール等を使用し、エステル化反応触媒としてトリエチルアミン等の第３級アミン類、塩化テトラメチルアンモニウム等の第４級アンモニウム類、トリフェニルホスフィン等の第３級ホスフィン類、塩化テトラブチルホスホニウム等の第４級ホスホニウム類等を使用し、反応温度８０〜１３０℃、特に１００〜１２０℃で反応させることが好ましい。
【００５９】
上記反応で用いられる有機溶媒はケトン類、エステル類、アミド類、スルホキシド類、エーテル類、炭化水素類が好ましく、具体的には、アセトン、メチルエチルケトン、メチルイソブチルケトン、シクロヘキサノン、酢酸エチル、酢酸ブチル、プロピレングリコールモノメチルエーテルアセテート、ジメチルホルムアミド、ジメチルアセトアミド、Ｎ−メチルピロリドン、ジメチルスルホキシド、ジエチルエーテル、ジイソプロピルエーテル、テトラヒドロフラン、ジオキサン、トルエン、キシレン等が挙げられる。これらは、沸点、相溶性を考慮して適宜選択すればよい。
【００６０】
上記の（方法１）、（方法１’）、（方法２）又は（方法２’）によって得られる含フッ素硬化性樹脂（Ｖ１）、（Ｖ１’）、（Ｖ２）又は（Ｖ２’）の数平均分子量（Ｍｎ）が１，０００〜６，０００の範囲であることが好ましく、１，５００〜５，０００の範囲であることがより好ましい。また、重量平均分子量（Ｍｗ）が３，０００〜２００，０００の範囲であることが好ましく、４，０００〜１２０，０００の範囲であることがより好ましい。前記ラジカル重合性樹脂（Ｖ）のＭｎ及びＭｗをこれらの範囲にすることで、前記ラジカル重合性樹脂（Ｖ）の製造時におけるゲル化を防止でき、高架橋で防汚性に優れた塗膜性能を発現するものとできる。
【００６１】
ここで、数平均分子量（Ｍｎ）及び重量平均分子量（Ｍｗ）はゲル浸透クロマトグラフィー（ＧＰＣ）測定に基づきポリスチレン換算した値である。なお、ＧＰＣの測定条件は実施例に記載する。
【００６２】
また、本発明の含フッ素硬化性樹脂は、該樹脂中に含有するフッ素原子の含有比率であるフッ素含有率は、２〜３５質量％の範囲が硬化塗膜の防汚性の点から好ましい。
【００６３】
本発明の含フッ素硬化性樹脂は、それ自体を活性エネルギー線硬化型塗料組成物の主剤として用いることができるが、極めて優れた表面改質性能を有しているため、活性エネルギー線硬化型塗料組成物に添加するフッ素系界面活性剤として用いることで、硬化塗膜に優れた防汚性を付与できる。
【００６４】
本発明の活性エネルギー線硬化型塗料組成物は、本発明の含フッ素硬化性樹脂を配合したものであるが、その主成分しては、活性エネルギー線硬化型樹脂（Ｆ）又は活性エネルギー線硬化性単量体（Ｇ）を含有する。なお、本発明の活性エネルギー線硬化型塗料組成物において、活性エネルギー線硬化型樹脂（Ｆ）と活性エネルギー線硬化性単量体（Ｇ）とは、それぞれ単独で用いてもよいが、併用しても構わない。また、本発明の含フッ素硬化性樹脂は、当該活性エネルギー線硬化型塗料組成物において、フッ素系界面活性剤として用いることが好ましい。
【００６５】
前記活性エネルギー線硬化型樹脂（Ｆ）は、ウレタン（メタ）アクリレート樹脂、不飽和ポリエステル樹脂、エポキシ（メタ）アクリレート樹脂、ポリエステル（メタ）アクリレート樹脂、アクリル（メタ）アクリレート樹脂、マレイミド基含有樹脂等が挙げられるが、本発明では、特に透明性や低収縮性等の点からウレタン（メタ）アクリレート樹脂が好ましい。
【００６６】
ここで用いるウレタン（メタ）アクリレート樹脂は、脂肪族ポリイソシアネート化合物又は芳香族ポリイソシアネート化合物とヒドロキシ基含有（メタ）アクリレート化合物とを反応させて得られるウレタン結合と（メタ）アクリロイル基とを有する樹脂が挙げられる。
【００６７】
前記脂肪族ポリイソシアネート化合物としては、例えば、テトラメチレンジイソシアネート、ペンタメチレンジイソシアネート、ヘキサメチレンジイソシアネート（以下、ＨＤＩと略する。）、ヘプタメチレンジイソシアネート、オクタメチレンジイソシアネート、デカメチレンジイソシアネート、２−メチル−１，５−ペンタンジイソシアネート、３−メチル−１，５−ペンタンジイソシアネート、ドデカメチレンジイソシアネート、２−メチルペンタメチレンジイソシアネート、２，２，４−トリメチルヘキサメチレンジイソシアネート、２，４，４−トリメチルヘキサメチレンジイソシアネート、イソホロンジイソシアネート、ノルボルナンジイソシアネート、水素添加ジフェニルメタンジイソシアネート、水素添加トリレンジイソシアネート、水素添加キシリレンジイソシアネート、水素添加テトラメチルキシリレンジイソシアネート、シクロヘキシルジイソシアネート等が挙げられ、また、芳香族ポリイソシアネート化合物としては、トリレンジイソシアネート、４，４’−ジフェニルメタンジイソシアネート、キシリレンジイソシアネート、１，５−ナフタレンジイソシアネート、トリジンジイソシアネート、ｐ−フェニレンジイソシアネート等が挙げられる。
【００６８】
一方、ヒドロキシ基含有アクリレート化合物としては、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、１，５−ペンタンジオールモノ（メタ）アクリレート、１，６−ヘキサンジオールモノ（メタ）アクリレート、ネオペンチルグリコールモノ（メタ）アクリレート、ヒドロキシピバリン酸ネオペンチルグリコールモノ（メタ）アクリレート等の２価アルコールのモノ（メタ）アクリレート；トリメチロールプロパンジ（メタ）アクリレート、エトキシ化トリメチロールプロパン（メタ）アクリレート、プロポキシ化トリメチロールプロパンジ（メタ）アクリレート、グリセリンジ（メタ）アクリレート、ビス（２−（メタ）アクリロイルオキシエチル）ヒドロキシエチルイソシアヌレート等の３価のアルコールのモノ又はジ（メタ）アクリレート、あるいは、これらのアルコール性水酸基の一部をε−カプロラクトンで変性した水酸基含有モノ及びジ（メタ）アクリレート；ペンタエリスリトールトリ（メタ）アクリレート、ジトリメチロールプロパントリ（メタ）アクリレート、ジペンタエリスリトールペンタ（メタ）アクリレート等の１官能の水酸基と３官能以上の（メタ）アクリロイル基を有する化合物、あるいは、該化合物をさらにε−カプロラクトンで変性した水酸基含有多官能（メタ）アクリレート；ジプロピレングリコールモノ（メタ）アクリレート、ジエチレングリコールモノ（メタ）アクリレート、ポリプロピレングリコールモノ（メタ）アクリレート、ポリエチレングリコールモノ（メタ）アクリレート等のオキシアルキレン鎖を有する（メタ）アクリレート化合物；ポリエチレングリコール−ポリプロピレングリコールモノ（メタ）アクリレート、ポリオキシブチレン−ポリオキシプロピレンモノ（メタ）アクリレート等のブロック構造のオキシアルキレン鎖を有する（メタ）アクリレート化合物；ポリ（エチレングリコール−テトラメチレングリコール）モノ（メタ）アクリレート、ポリ（プロピレングリコール−テトラメチレングリコール）モノ（メタ）アクリレート等のランダム構造のオキシアルキレン鎖を有する（メタ）アクリレート化合物等が挙げられる。
【００６９】
上記した脂肪族ポリイソシアネート化合物又は芳香族ポリイソシアネート化合物とヒドロキシ基含有アクリレート化合物との反応は、ウレタン化触媒の存在下、常法により行うことができる。ここで使用し得るウレタン化触媒は、具体的には、ピリジン、ピロール、トリエチルアミン、ジエチルアミン、ジブチルアミンなどのアミン類、トリフェニルホスフィン、トリエチルホスフィンなどのホフィン類、ジブチル錫ジラウレート、オクチル錫トリラウレート、オクチル錫ジアセテート、ジブチル錫ジアセテート、オクチル酸錫などの有機錫化合物、オクチル酸亜鉛などの有機金属化合物が挙げられる。
【００７０】
これらのウレタンアクリレート樹脂の中でも特に脂肪族ポリイソシアネート化合物とヒドロキシ基含有（メタ）アクリレート化合物とを反応させて得られるものが硬化塗膜の透明性に優れ、かつ、活性エネルギー線に対する感度が良好で硬化性に優れる点から好ましい。
【００７１】
次に、不飽和ポリエステル樹脂は、α，β−不飽和二塩基酸又はその酸無水物、芳香族飽和二塩基酸又はその酸無水物、及び、グリコール類の重縮合によって得られる硬化性樹脂であり、α，β−不飽和二塩基酸又はその酸無水物としては、マレイン酸、無水マレイン酸、フマル酸、イタコン酸、シトラコン酸、クロルマレイン酸、及びこれらのエステル等が挙げられる。芳香族飽和二塩基酸又はその酸無水物としては、フタル酸、無水フタル酸、イソフタル酸、テレフタル酸、ニトロフタル酸、テトラヒドロ無水フタル酸、エンドメチレンテトラヒドロ無水フタル酸、ハロゲン化無水フタル酸及びこれらのエステル等が挙げられる。脂肪族あるいは脂環族飽和二塩基酸としては、シュウ酸、マロン酸、コハク酸、アジピン酸、セバシン酸、アゼライン酸、グルタル酸、ヘキサヒドロ無水フタル酸及びこれらのエステル等が挙げられる。グリコール類としては、エチレングリコール、プロピレングリコール、ジエチレングリコール、ジプロピレングリコール、１，３−ブタンジオール、１，４−ブタンジオール、２−メチルプロパン−１，３−ジオール、ネオペンチルグリコール、トリエチレングリコール、テトラエチレングリコール、１，５−ペンタンジオール、１，６−ヘキサンジオール、ビスフェノールＡ、水素化ビスフェノールＡ、エチレングリコールカーボネート、２，２−ジ−（４−ヒドロキシプロポキシジフェニル）プロパン等が挙げられ、その他にエチレンオキサイド、プロピレンオキサイド等の酸化物も同様に使用できる。
【００７２】
次に、エポキシビニルエステル樹脂としては、ビスフェノールＡ型エポキシ樹脂、ビスフェノールＦ型エポキシ樹脂、フェノールノボラック型エポキシ樹脂、クレゾールノボラック型エポキシ樹脂等のエポキシ樹脂のエポキシ基に（メタ）アクリル酸を反応させて得られるものが挙げられる。
【００７３】
また、マレイミド基含有樹脂としては、Ｎ−ヒドロキシエチルマレイミドとイソホロンジイソシアネートとをウレタン化して得られる２官能マレイミドウレタン化合物、マレイミド酢酸とポリテトラメチレングリコールとをエステル化して得られる２官能マレイミドエステル化合物、マレイミドカプロン酸とペンタエリスリトールのテトラエチレンオキサイド付加物とをエステル化して得られる４官能マレイミドエステル化合物、マレイミド酢酸と多価アルコール化合物とをエステル化して得られる多官能マレイミドエステル化合物等が挙げられる。これらの活性エネルギー線硬化型樹脂（Ｆ）は、単独で用いることも２種以上併用することもできる。
【００７４】
前記活性エネルギー線硬化性単量体（Ｇ）としては、例えば、エチレングリコールジ（メタ）アクリレート、ジエチレングリコールジ（メタ）アクリレート、トリエチレングリコールジ（メタ）アクリレート、数平均分子量が１５０〜１０００の範囲にあるポリエチレングリコールジ（メタ）アクリレート、プロピレングリコールジ（メタ）アクリレート、ジプロピレングリコールジ（メタ）アクリレート、トリプロピレングリコールジ（メタ）アクリレート、数平均分子量が１５０〜１０００の範囲にあるポリプロピレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、ヒドロキシピバリン酸エステルネオペンチルグリコールジ（メタ）アクリレート、ビスフェノールＡジ（メタ）アクリレート、トリメチロールプロパントリ（メタ）アクリレート、ペンタエリスルトールトリ（メタ）アクリレート、ジペンタエリスルトールヘキサ（メタ）アクリレート、ペンタエリスルトールテトラ（メタ）アクリレート、トリメチロールプロパンジ（メタ）アクリレート、ジペンタエリスルトールペンタ（メタ）アクリレート、ジシクロペンテニル（メタ）アクリレート、メチル（メタ）アクリレート、プロピル（メタ）アクリレート、ブチル（メタ）アクリレート、ｔ−ブチル（メタ）アクリレート、２−エチルヘキシル（メタ）アクリレート、オクチル（メタ）アクリレート、デシル（メタ）アクリレート、イソデシル（メタ）アクリレート、ラウリル（メタ）アクリレート、ステアリル（メタ）アクリレート、イソステアリル（メタ）アクリレート等の脂肪族アルキル（メタ）アクリレート、グリセロール（メタ）アクリレート、２−ヒドロキシエチル（メタ）アクリレート、３−クロロ−２−ヒドロキシプロピル（メタ）アクリレート、グリシジル（メタ）アクリレート、アリル（メタ）アクリレート、２−ブトキシエチル（メタ）アクリレート、２−（ジエチルアミノ）エチル（メタ）アクリレート、２−（ジメチルアミノ）エチル（メタ）アクリレート、γ−（メタ）アクリロキシプロピルトリメトキシシラン、２−メトキシエチル（メタ）アクリレート、メトキシジエチレングリコール（メタ）アクリレート、メトキシジプロピレングリコール（メタ）アクリレート、ノニルフェノキシポリエチレングリコール（メタ）アクリレート、ノニルフェノキシポリプロピレングリコール（メタ）アクリレート、フェノキシエチル（メタ）アクリレート、フェノキシジプロピレングルリコール（メタ）アクリレート、フェノキシポリプロピレングリコール（メタ）アクリレート、ポリブタジエン（メタ）アクリレート、ポリエチレングリコール−ポリプロピレングリコール（メタ）アクリレート、ポリエチレングリコール−ポリブチレングリコール（メタ）アクリレート、ポリスチリルエチル（メタ）アクリレート、ベンジル（メタ）アクリレート、シクロヘキシル（メタ）アクリレート、ジシクロペンタニル（メタ）アクリレート、ジシクロペンテニル（メタ）アクリレート、イソボルニル（メタ）アクリレート、メトキシ化シクロデカト���エン（メタ）アクリレート、フェニル（メタ）アクリレート；マレイミド、Ｎ−メチルマレイミド、Ｎ−エチルマレイミド、Ｎ−プロピルマレイミド、Ｎ−ブチルマレイミド、Ｎ−ヘキシルマレイミド、Ｎ−オクチルマレイミド、Ｎ−ドデシルマレイミド、Ｎ−ステアリルマレイミド、Ｎ−フェニルマレイミド、Ｎ−シクロヘキシルマレイミド、２−マレイミドエチル−エチルカーボネート、２−マレイミドエチル−プロピルカーボネート、Ｎ−エチル−（２−マレイミドエチル）カーバメート、Ｎ，Ｎ−ヘキサメチレンビスマレイミド、ポリプロピレングリコール−ビス（３−マレイミドプロピル）エーテル、ビス（２−マレイミドエチル）カーボネート、１，４−ジマレイミドシクロヘキサン等のマレイミド類などが挙げられる。
【００７５】
これらのなかでも特に硬化塗膜の硬度に優れる点からトリメチロールプロパントリ（メタ）アクリレート、ペンタエリスルトールトリ（メタ）アクリレート、ジペンタエリスルトールヘキサ（メタ）アクリレート、ペンタエリスルトールテトラ（メタ）アクリレート等の３官能以上の多官能（メタ）アクリレートが好ましい。これらの活性エネルギー線硬化性単量体（Ｇ）は、単独で用いることも２種以上併用することもできる。
【００７６】
本発明の活性エネルギー線硬化型塗料組成物において、本発明の含フッ素硬化性樹脂をフッ素系界面活性剤として使用する場合、その使用量は、前記活性エネルギー線硬化型樹脂（Ｆ）及び活性エネルギー線硬化性単量体（Ｇ）の合計１００質量部に対して、０．０１〜１０質量部の範囲であることが好ましく、０．１〜５質量％の範囲であることがより好ましい。本発明の含フッ素硬化性樹脂の使用量がこの範囲であれば、レベリング性、撥水撥油性、防汚性を十分なものにすることができ、該塗料組成物の硬化後の硬度や透明性も十分なものとすることができる。
【００７７】
本発明の含フッ素硬化性樹脂又は活性エネルギー線硬化型塗料組成物は、基材に塗布後、活性エネルギー線を照射することで硬化塗膜とすることができる。この活性エネルギー線とは、紫外線、電子線、α線、β線、γ線のような電離放射線をいう。ここで、本発明の含フッ素硬化性樹脂を単独で硬化塗膜とする場合、上記の（方法１）又は（方法２）で得られる含フッ素硬化性樹脂（Ｖ１）又は（Ｖ２）は、活性エネルギー線硬化性基としてマレイミド基しか有していないため、光重合開始剤が存在しなくても活性エネルギー線の照射によりマレイミド基の光二量化反応が生じて光硬化可能である。一方、上記の（方法１’）又は（方法２’）で得られる含フッ素硬化性樹脂（Ｖ１’）又は（Ｖ２’）を単独で硬化塗膜とする場合、又は本発明の含フッ素硬化性樹脂を添加した活性エネルギー線硬化型塗料組成物を、活性エネルギー線として紫外線を照射して硬化塗膜とする場合には、該含フッ素硬化性樹脂又は活性エネルギー線硬化型組成物中に光重合開始剤（Ｈ）を添加し、硬化性を向上することが好ましい。また、必要であればさらに光増感剤を添加して、硬化性を向上することもできる。一方、電子線、α線、β線、γ線のような電離放射線を用いる場合には、光重合開始剤や光増感剤を用いなくても速やかに硬化するので、特に光重合開始剤（Ｈ）や光増感剤を添加する必要はない。
【００７８】
前記光重合開始剤（Ｈ）としては、分子内開裂型光重合開始剤及び水素引き抜き型光重合開始剤が挙げられる。分子内開裂型光重合開始剤としては、例えば、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン系化合物；ベンゾイン、ベンゾインメチルエーテル、ベンゾインイソプロピルエーテル等のベンゾイン類；２，４，６−トリメチルベンゾインジフェニルホスフィンオキシド、ビス（２，４，６−トリメチルベンゾイル）−フェニルホスフィンオキシド等のアシルホスフィンオキシド系化合物；ベンジル、メチルフェニルグリオキシエステル等が挙げられる。
【００７９】
一方、水素引き抜き型光重合開始剤としては、例えば、ベンゾフェノン、ｏ−ベンゾイル安息香酸メチル−４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルペルオキシカルボニル）ベンゾフェノン、３，３’−ジメチル−４−メトキシベンゾフェノン等のベンゾフェノン系化合物；２−イソプロピルチオキサントン、２，４−ジメチルチオキサントン、２，４−ジエチルチオキサントン、２，４−ジクロロチオキサントン等のチオキサントン系化合物；ミヒラ−ケトン、４，４’−ジエチルアミノベンゾフェノン等のアミノベンゾフェノン系化合物；１０−ブチル−２−クロロアクリドン、２−エチルアンスラキノン、９，１０−フェナンスレンキノン、カンファーキノン等が挙げられる。
【００８０】
上記の光重合開始剤（Ｈ）の中でも、活性エネルギー線硬化型塗料組成物中の前記活性エネルギー線硬化性樹脂（Ｆ）及び活性エネルギー線硬化性単量体（Ｇ）との相溶性に優れる点から、１−ヒドロキシシクロヘキシルフェニルケトン、及びベンゾフェノンが好ましく、特に、１−ヒドロキシシクロヘキシルフェニルケトンが好ましい。これらの光重合開始剤（Ｈ）は、単独で用いることも、２種以上を併用することもできる。
【００８１】
また、前記光増感剤としては、例えば、脂肪族アミン、芳香族アミン等のアミン類、ｏ−トリルチオ尿素等の尿素類、ナトリウムジエチルジチオホスフェート、ｓ−ベンジルイソチウロニウム−ｐ−トルエンスルホネート等の硫黄化合物などが挙げられる。
【００８２】
これらの光重合開始剤及び光増感剤の使用量は、活性エネルギー線硬化型組成物中の不揮発成分１００質量部に対し、各々０．０１〜２０質量部が好ましく、０．１〜１５質量％がより好ましく、０．３〜７質量部がさらに好ましい。
【００８３】
さらに、本発明の活性エネルギー線硬化型塗料組成物は、用途、特性等の目的に応じ、本発明の効果を損なわない範囲で、粘度や屈折率の調整、あるいは、塗膜の色調の調整やその他の塗料性状や塗膜物性の調整を目的に各種の配合材料、例えば、各種有機溶剤、アクリル樹脂、フェノール樹脂、ポリエステル樹脂、ポリスチレン樹脂、ウレタン樹脂、尿素樹脂、メラミン樹脂、アルキド樹脂、エポキシ樹脂、ポリアミド樹脂、ポリカーボネート樹脂、石油樹脂、フッ素樹脂等の各種樹脂、ＰＴＦＥ（ポリテトラフルオロエチレン）、ポリエチレン、ポリプロピレン、カーボン、酸化チタン、アルミナ、銅、シリカ微粒子等の各種の有機又は無機粒子、重合開始剤、重合禁止剤、帯電防止剤、消泡剤、粘度調整剤、耐光安定剤、耐候安定剤、耐熱安定剤、酸化防止剤、防錆剤、スリップ剤、ワックス、艶調整剤、離型剤、相溶化剤、導電調整剤、顔料、染料、分散剤、分散安定剤、シリコーン系、炭化水素系界面活性剤等を併用することができる。
【００８４】
上記の各配合成分中、有機溶媒は、本発明の活性エネルギー線硬化型塗料組成物の溶液粘度を適宜調整する上で有用であり、特に薄膜コーティングを行うためには、膜厚を調整することが容易となる。ここで使用できる有機溶媒としては、例えば、トルエン、キシレン等の芳香族炭化水素；メタノール、エタノール、イソプロパノール、ｔ−ブタノール等のアルコール類；酢酸エチル、プロピレングリコールモノメチルエーテルアセテート等のエステル類；メチルエチルケトン、メチルイソブチルケトン、シクロヘキサノン等のケトン類などが挙げられる。これらの溶剤は、単独で用いることも、２種以上を併用することもできる。
【００８５】
ここで有機溶媒の使用量は、用途や目的とする膜厚や粘度によって異なるが、硬化成分の全質量に対して、質量基準で、０．５〜４倍量の範囲であることが好ましい。
【００８６】
本発明の活性エネルギー線硬化型塗料組成物を硬化させる活性エネルギー線としては、上記の通り、紫外線、電子線、α線、β線、γ線のような電離放射線であるが、具体的なエネルギー源又は硬化装置としては、例えば、殺菌灯、紫外線用蛍光灯、カーボンアーク、キセノンランプ、複写用高圧水銀灯、中圧又は高圧水銀灯、超高圧水銀灯、無電極ランプ、メタルハライドランプ、自然光等を光源とする紫外線、又は走査型、カーテン型電子線加速器による電子線等が挙げられる。
【００８７】
これらの中でも特に紫外線であることが好ましく、酸素等による硬化阻害を避けるため、窒素ガス等の不活性ガス雰囲気下で、紫外線を照射することが好ましい。また、必要に応じて熱をエネルギー源として併用し、紫外線にて硬化した後、熱処理を行ってもよい。
【００８８】
本発明の活性エネルギー線硬化型塗料組成物の塗工方法は用途により異なるが、例えば、グラビアコーター、ロールコーター、コンマコーター、ナイフコーター、エアナイフコーター、カーテンコーター、キスコーター、シャワーコーター、ホイーラーコーター、スピンコーター、ディッピング、スクリーン印刷、スプレー、アプリケーター、バーコーター等を用いた塗布方法、あるいは各種金型を用いた成形方法等が挙げられる。
【００８９】
本発明の含フッ素硬化性樹脂の硬化塗膜は、優れた防汚性（撥インク性、耐指紋性等）、耐擦傷性等を有するため、物品の表面に塗布・硬化することで、物品の表面に防汚性、耐擦傷性等を付与することができる。また、本発明の含フッ素硬化性樹脂は、塗材にフッ素系界面活性剤として添加することで、その塗材にレベリング性を付与することもできるため、本発明の活性エネルギー線硬化型塗料組成物は、高いレベリング性を有する。
【００９０】
本発明の含フッ素硬化性樹脂又は活性エネルギー線硬化型塗料組成物を用いて防汚性（撥インク性、耐指紋性等）を付与できる物品としては、ＴＡＣフィルム等の液晶ディスプレイ（ＬＣＤ）の偏光板用保護フィルム；プラズマディスプレイ（ＰＤＰ）、有機ＥＬディスプレイ等の各種ディスプレイ画面；タッチパネル；携帯電話筐体又は携帯電話の画面；ＣＤ、ＤＶＤ、ブルーレイディスク等の光学記録媒体；インサートモールド（ＩＭＤ、ＩＭＦ）用転写フィルム；コピー機、プリンター等のＯＡ機器用ゴムローラー；コピー機、スキャナー等のＯＡ機器の読み取り部のガラス面；カメラ、ビデオカメラ、メガネ等の光学レンズ；腕時計等の時計の風防、ガラス面；自動車、鉄道車輌等の各種車輌のウインドウ；化粧板等の各種建材；住宅の窓ガラス；家具等の木工材料、人工・合成皮革、家電の筐体等の各種プラスチック成形品、ＦＲＰ浴槽などが挙げられる。これらの物品表面に本発明の含フッ素硬化性樹脂又は活性エネルギー線硬化型塗料組成物を塗布し、紫外線等の活性エネルギー線を照射して硬化塗膜を形成することで、物品表面に防汚性を付与することができる。また、本発明の含フッ素硬化性樹脂を各物品に適した各種塗料に添加し、塗布・乾燥することで、物品表面に防汚性を付与することも可能である。
【００９１】
また、本発明の含フッ素硬化性樹脂を添加し、レベリング性を向上するとともに、塗膜に防汚性（撥インク性、耐指紋性等）を付与できる塗材としては、ＴＡＣフィルム等のＬＣＤの偏光板用保護フィルム用ハードコート材、アンチグレア（ＡＧ：防眩）コート材又は反射防止（ＬＲ）コート材；プラズマディスプレイ、有機ＥＬディスプレイ（ＰＤＰ）等の各種ディスプレイ画面用ハードコート材；タッチパネル用ハードコート材；液晶ディスプレイ用カラーフィルター（以下、「ＣＦ」という。）に使用されるＲＧＢの各画素を形成するためのカラーレジスト、印刷インク、インクジェットインク又は塗料；ＣＦのブラックマトリックス用のブラックレジスト、印刷インク、インクジェットインク又は塗料；プラズマディスプレイ（ＰＤＰ）、有機ＥＬディスプレイ等の画素隔壁用樹脂組成物；携帯電話筐体用塗料又はハードコート材；携帯電話の画面用ハードコート材；ＣＤ、ＤＶＤ、ブルーレイディスク等の光学記録媒体用ハードコート材；インサートモールド（ＩＭＤ、ＩＭＦ）用転写フィルム用ハードコート材；コピー機、プリンター等のＯＡ機器用ゴムローラー用コート材；コピー機、スキャナー等のＯＡ機器の読み取り部のガラス用コート材；カメラ、ビデオカメラ、メガネ等の光学レンズ用コート材；腕時計等の時計の風防、ガラス用コート材；自動車、鉄道車輌等の各種車輌のウインドウ用コート材；化粧板等の各種建材用印刷インキ又は塗料；住宅の窓ガラス用コート材；家具等の木工用塗料；人工・合成皮革用コート材；家電の筐体等の各種プラスチック成形品用塗料又はコート材；ＦＲＰ浴槽用塗料又はコート材などが挙げられる。
【００９２】
さらに、本発明の含フッ素硬化性樹脂又は活性エネルギー線硬化型塗料組成物を用いて耐擦傷性（耐スクラッチ性）及び防汚性を付与できる物品としては、ＬＣＤのバックライト部材であるプリズムシート又は拡散シート等が挙げられる。また、プリズムシート又は拡散シート用コート材に本発明の含フッ素硬化性樹脂を添加することで、該コート材のレベリング性を向上するとともに、コート材の塗膜に耐擦傷性（耐スクラッチ性）及び防汚性を付与することができる。
【００９３】
また、本発明の含フッ素硬化性樹脂の硬化塗膜は低屈折率であるため、ＬＣＤ等の各種ディスプレイ表面への蛍光灯等の映り込みを防止する反射防止層中の低屈折率層用塗材としても用いることができる。また、反射防止層用の塗材、特に反射防止層中の低屈折率層用塗材に本発明の含フッ素硬化性樹脂を添加することで、塗膜の低屈折率を維持しつつ、塗膜表面に防汚性を付与することもできる。
【００９４】
さらに、本発明の含フッ素硬化性樹脂又は活性エネルギー線硬化型塗料組成物を用いることができるその他の用途として、光ファイバクラッド材、導波路、液晶パネルの封止材、各種光学用シール材、光学用接着剤等が挙げられる。
【００９５】
特に、ＬＣＤ用偏光板の保護フィルム用コート材用途のうち、アンチグレアコート材として本発明の活性エネルギー線硬化型塗料組成物を用いる場合、上記した各組成のうち、シリカ微粒子、アクリル樹脂微粒子、ポリスチレン樹脂微粒子等の無機又は有機微粒子を、本発明の活性エネルギー線硬化型塗料組成物中の硬化成分の全質量の０．１〜０．５倍量となる割合で配合することで防眩性に優れたものとなるため好ましい。
【００９６】
また、本発明の含フッ素硬化性樹脂又は活性エネルギー線硬化型塗料組成物を、ＬＣＤ用偏光板の保護フィルム用アンチグレアコート材に用いる場合、コート材を硬化させる前に凹凸の表面形状の金型に接触させた後、金型と反対側から活性エネルギー線を照射して硬化し、コート層の表面をエンボス加工して防眩性を付与する転写法にも適用できる。
【実施例】
【００９７】
以下に本発明を具体的な実施例を挙げてより詳細に説明する。
【００９８】
［ＩＲスペクトル］
装置：株式会社島津製作所製「ＩＲＰｒｅｓｔｉｇｅ−２１」
実施例で得られた樹脂をＫＢｒ法にて測定した。
【００９９】
［１３Ｃ−ＮＭＲ測定条件］
装置：日本電子株式会社製「ＡＬ−４００」
溶媒：アセトン−ｄ６
【０１００】
［ＧＰＣ測定条件］
測定装置：東ソー株式会社製「ＨＬＣ−８２２０  ＧＰＣ」、
カラム：東ソー株式会社製ガードカラム「ＨＨＲ−Ｈ」（６．０ｍｍＩ．Ｄ．×４ｃｍ）
＋東ソー株式会社製「ＴＳＫ−ＧＥＬ  ＧＭＨＨＲ」（７．８ｍｍＩ．Ｄ．×３０ｃｍ）
＋東ソー株式会社製「ＴＳＫ−ＧＥＬ  ＧＭＨＨＲ」（７．８ｍｍＩ．Ｄ．×３０ｃｍ）
＋東ソー株式会社製「ＴＳＫ−ＧＥＬ  ＧＭＨＨＲ」（７．８ｍｍＩ．Ｄ．×３０ｃｍ）
＋東ソー株式会社製「ＴＳＫ−ＧＥＬ  ＧＭＨＨＲ」（７．８ｍｍＩ．Ｄ．×３０ｃｍ）
検出器：ＥＬＳＤ（オルテック製「ＥＬＳＤ２０００」）
データ処理：東ソー株式会社製「ＧＰＣ−８０２０モデルＩＩバージョン４．１０」
測定条件：カラム温度    ４０℃
展開溶媒      テトラヒドロフラン
流速          １．０ｍｌ／分
標準試料：前記「ＧＰＣ−８０２０モデルＩＩバージョン４．１０」の測定マニュアルに準拠して、分子量が既知の下記の単分散ポリスチレンを用いた。
【０１０１】
（使用ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
試料：樹脂固形分換算で１．０質量％のテトラヒドロフラン溶液をマイクロフィルターでろ過したもの（１００μｌ）。
【０１０２】
（合成例１）
撹拌装置、温度計、冷却管、滴下装置を備えたガラスフラスコに、下記構造式（Ｘ−１）で表される両末端水酸基含有パーフルオロポリエーテル化合物（Ｘ−１）２０質量部、溶媒としてジイソプロピルエーテル２０質量部、重合禁止剤としてｐ−メトキシフェノール０．０２質量部、中和剤としてトリエチルアミン３．１質量部を仕込み、空気気流下にて攪拌を開始し、フラスコ内を１０℃に保ちながらアクリル酸クロライド２．７質量部を１時間かけて滴下した。滴下終了後、１０℃で１時間攪拌し、昇温して３０℃で１時間攪拌した後、５０℃に昇温して１０時間攪拌することにより反応を行い、ガスクロマトグラフィー測定にてアクリル酸クロライドの消失が確認された。次いで、溶媒としてジイソプロピルエーテル４０質量部を追加した後、イオン交換水８０質量部を混合して攪拌してから静置し水層を分離させて取り除く方法による洗浄を３回繰り返した。次いで、重合禁止剤としてｐ−メトキシフェノール０．０２質量部を添加し、脱水剤として硫酸マグネシウム８質量部を添加して１日間静置することで完全に脱水した後、脱水剤を濾別した。
【０１０３】
【化１１】
0005397686.tif 000012
（式中、Ｘはパーフルオロメチレン基及びパーフルオロエチレン基であり、１分子あたり、パーフルオロメチレン基が平均７個、パーフルオロエチレン基が平均８個存在するものであり、フッ素原子の数が平均４６である。また、ＧＰＣによる数平均分子量は１，５００である。）
【０１０４】
次いで、減圧下で溶媒を留去することによって、下記構造式（Ａ−１−１）で表されるポリ（パーフルオロアルキレンエーテル）鎖を有する単量体を得た。
【０１０５】
【化１２】
0005397686.tif 000013
（式中、Ｘはパーフルオロメチレン基及びパーフルオロエチレン基であり、１分子あたり、パーフルオロメチレン基が平均７個、パーフルオロエチレン基が平均８個存在するものであり、フッ素原子の数が平均４６である。）
【０１０６】
（実施例１）
撹拌装置、温度計、冷却管、滴下装置を備えたガラスフラスコに、溶媒としてメチルイソブチルケトン９１．１質量部を加え、窒素気流下にて攪拌しながら１０５℃に昇温した。次いで、合成例１で得られた（Ａ−１−１）２０質量部（滴下液１）と、２−ヒドロキシエチルメタクリレート１９．２質量部及びＮ−アクリロイルオキシエチルテトラヒドロフタルイミド（前記式（Ｂ−５）で表される化合物）４０質量部をメチルイソブチルケトン１５２．１質量部に溶解したモノマー溶液２１１．３質量部（滴下液２）と、ラジカル重合開始剤（ｔ−ブチルペルオキシ−２−エチルヘキサノエート）１１．９質量部をメチルイソブチルケトン３０．１質量部に溶解したラジカル重合開始剤溶液４２質量部（滴下液３）との３種類の滴下液をそれぞれ別々の滴下装置にセットし、フラスコ内を１０５℃に保ちながら同時に２時間かけて滴下した。滴下終了後、１０５℃で１０時間攪拌した後、減圧下で溶媒を留去することによって、重合体（Ｐ１−１）を得た。
【０１０７】
次いで、上記で得た重合体（Ｐ１−１）に、溶媒としてメチルエチルケトン１０１．２質量部、重合禁止剤としてｐ−メトキシフェノール０．１質量部、ウレタン化触媒としてオクチル酸錫０．０３質量部を加え、空気気流下で攪拌を開始し、６０℃を保ちながら２−アクリロイルオキシエチルイソシアネート２０．８質量部を１時間で滴下した。滴下終了後、６０℃で２時間攪拌した後、８０℃に昇温して４時間攪拌することにより反応を行った結果、反応液のＩＲスペクトル測定によりイソシアネート基の吸収ピークの消失が確認された。次いで、溶媒としてメチルエチルケトンを加え、含フッ素硬化性樹脂（１）４０質量％含有のメチルエチルケトン溶液を得た。含フッ素硬化性樹脂（１）の分子量をＧＰＣ（ポリスチレン換算分子量）で測定した結果、数平均分子量３，０００、重量平均分子量１３，６００であった。また、フッ素含有率は１１質量％であった。得られた含フッ素硬化性樹脂（１）のＩＲスペクトルのチャートを図１に、１３Ｃ−ＮＭＲのチャートを図２に、ＧＰＣのチャートを図３にそれぞれ示す。
【０１０８】
（実施例２）
撹拌装置、温度計、冷却管、滴下装置を備えたガラスフラスコに、溶媒としてメチルイソブチルケトン６９．３質量部を加え、窒素気流下にて攪拌しながら１０５℃に昇温した。次いで、合成例１で得られた（Ａ−１−１）２０．５質量部（滴下液１）と、２−ヒドロキシエチルメタクリレート２８．３質量部及びＮ−アクリロイルオキシエチルテトラヒドロフタルイミド（前記式（Ｂ−５）で表される化合物）２０．５質量部をメチルイソブチルケトン１２３．４質量部に溶解したモノマー溶液１７２．２質量部（滴下液２）と、ラジカル重合開始剤（ｔ−ブチルペルオキシ−２−エチルヘキサノエート）１０．４質量部をメチルイソブチルケトン１５．１質量部に溶解したラジカル重合開始剤溶液２５．５質量部（滴下液３）との３種類の滴下液をそれぞれ別々の滴下装置にセットし、フラスコ内を１０５℃に保ちながら同時に２時間かけて滴下した。滴下終了後、１０５℃で１０時間攪拌した後、減圧下で溶媒を留去することによって、重合体（Ｐ１−２）を得た。
【０１０９】
次いで、上記で得た重合体（Ｐ１−２）に、溶媒としてメチルエチルケトン１０１．０質量部、重合禁止剤としてｐ−メトキシフェノール０．１質量部、ウレタン化触媒としてオクチル酸錫０．０３質量部を加え、空気気流下で攪拌を開始し、６０℃を保ちながら２−アクリロイルオキシエチルイソシアネート３０．７質量部を１時間で滴下した。滴下終了後、６０℃で２時間攪拌した後、８０℃に昇温して４時間攪拌することにより反応を行った結果、反応液のＩＲスペクトル測定によりイソシアネート基の吸収ピークの消失が確認された。次いで、溶媒としてメチルエチルケトンを加え、含フッ素硬化性樹脂（２）４０質量％含有のメチルエチルケトン溶液を得た。この含フッ素硬化性樹脂（２）の分子量をＧＰＣ（ポリスチレン換算分子量）で測定した結果、数平均分子量２，７００、重量平均分子量９，２００であった。また、フッ素含有率は１１質量％であった。
【０１１０】
（実施例３）
撹拌装置、温度計、冷却管、滴下装置を備えたガラスフラスコに、溶媒としてメチルイソブチルケトン７０．９質量部を加え、窒素気流下にて攪拌しながら９５℃に昇温した。次いで、合成例１で得られた（Ａ−１−１）２０質量部（滴下液１）と、２−メタクリロイルオキシエチルイソシアネート４４質量部（滴下液２）と、ラジカル重合開始剤（２，２’−アゾビス（２−メチルブチロニトリル））９．６質量部をメチルイソブチルケトン４７．９質量部に溶解したラジカル重合開始剤溶液５７．５質量部（滴下液３）との３種類の滴下液をそれぞれ別々の滴下装置にセットし、フラスコ内を９５℃に保ちながら同時に２時間かけて滴下した。滴下終了後、９５℃で１０時間攪拌することによって、重合体（Ｐ２−１）の溶液を得た。
【０１１１】
次いで、上記で得られた重合体（Ｐ２−１）の溶液に、溶媒としてメチルエチルケトン２１．２質量部、重合禁止剤としてｐ−メトキシフェノール０．１質量部、ウレタン化触媒としてオクチル酸錫０．０３質量部を加え、空気気流下で攪拌して６０℃を保ちながら、Ｎ−ヒドロキシエチルシトラコンイミド（前記式（Ｅ−２）で表される化合物）３６質量部を４回に分けて加えた。その後、６０℃で２時間攪拌した後、８０℃に昇温して４時間攪拌することにより反応を行った結果、反応液のＩＲスペクトル測定によりイソシアネート基の吸収ピークの消失が確認された。この操作により含フッ素硬化性樹脂（３）４０質量％含有のメチルイソブチルケトン／メチルエチルケトン溶液を得た。この含フッ素硬化性樹脂（３）の分子量をＧＰＣ（ポリスチレン換算分子量）で測定した結果、数平均分子量２，１００、重量平均分子量２６，０００であった。また、フッ素含有率は１１質量％であった。
【０１１２】
（実施例４）
撹拌装置、温度計、冷却管、滴下装置を備えたガラスフラスコに、溶媒としてメチルイソブチルケトン６９．３質量部を加え、窒素気流下にて攪拌しながら９５℃に昇温した。次いで、合成例１で得られた（Ａ−１−１）２０．４質量部（滴下液１）と、２−メタクリロイルオキシエチルイソシアネート４３．５質量部（滴下液２）と、ラジカル重合開始剤（２，２’−アゾビス（２−メチルブチロニトリル））９．６質量部をメチルイソブチルケトン４８．５質量部に溶解したラジカル重合開始剤溶液５８．１質量部（滴下液３）との３種類の滴下液をそれぞれ別々の滴下装置にセットし、フラスコ内を９５℃に保ちながら同時に２時間かけて滴下した。滴下終了後、９５℃で１０時間攪拌することによって、重合体（Ｐ２−２）の溶液を得た。
【０１１３】
次いで、上記で得られた重合体（Ｐ２−２）の溶液に、重合禁止剤としてｐ−メトキシフェノール０．１質量部、ウレタン化触媒としてオクチル酸錫０．０３質量部を加え、空気気流下で攪拌して６０℃を保ちながら、Ｎ−ヒドロキシエチルマレイミド（前記式（Ｅ−１）で表される化合物）１９．８質量部及び２−ヒドロキシエチルアクリレート１６．３質量部をメチルエチルケトン２２．５質量部に溶解した溶液を４回に分けて加えた。その後、６０℃で２時間攪拌した後、８０℃に昇温して４時間攪拌することにより反応を行った結果、反応液のＩＲスペクトル測定によりイソシアネート基の吸収ピークの消失が確認された。この操作により含フッ素硬化性樹脂（４）４０質量％含有のメチルイソブチルケトン／メチルエチルケトン溶液を得た。この含フッ素硬化性樹脂（４）の分子量をＧＰＣ（ポリスチレン換算分子量）で測定した結果、数平均分子量３，９００、重量平均分子量１０５，０００であった。また、フッ素含有率は１１質量％であった。
【０１１４】
（実施例５）
撹拌装置、温度計、冷却管、滴下装置を備えたガラスフラスコに、溶媒としてメチルイソブチルケトン７９．２部を加え、窒素気流下にて攪拌しながら１０５℃に昇温した。次いで、合成例１で得られた（Ａ−１−１）２０質量部（滴下液１）と、グリシジルメタクリレート３８．７質量部（滴下液２）と、ラジカル重合開始剤（ｔ−ブチルペルオキシ−２−エチルヘキサノエート）８．８質量部をメチルイソブチルケトン１６．２部に溶解したラジカル重合開始剤溶液２５質量部（滴下液３）との３種類の滴下液をそれぞれ別々の滴下装置にセットし、フラスコ内を１０５℃に保ちながら同時に２時間かけて滴下した。滴下終了後、１０５℃で１０時間攪拌することによって、重合体（Ｐ２−３）の溶液を得た。
【０１１５】
次いで、上記で得られた重合体（Ｐ２−３）の溶液に、重合禁止剤としてｐ−メトキシフェノール０．１部、触媒としてテトラメチルアンモニウムクロライド５０質量％水溶液０．１部を加え、空気気流下で攪拌と昇温を開始し、６０℃に達したときにマレイミド酢酸（前記式（Ｅ−８）で表される化合物）２０．６質量部及びアクリル酸９．６質量部をメチルイソブチルケトン２１．３質量部に溶解した溶液を加えた。その後、１００℃に達するまで更に昇温を続け、１００℃で１３時間攪拌することにより反応を行った結果、反応液の酸価の測定によりカルボニル基の消失が確認された。この操作により含フッ素硬化性樹脂（５）４３質量％含有のメチルイソブチルケトン溶液を得た。この含フッ素硬化性樹脂（５）の分子量をＧＰＣ（ポリスチレン換算分子量）で測定した結果、数平均分子量２，２００、重量平均分子量９，１００であった。また、フッ素含有率は１１質量％であった。
【０１１６】
上記の実施例１〜５で合成した含フッ素硬化性樹脂（１）〜（５）について、原料、分子量等を表１にまとめた。
【０１１７】
【表１】
0005397686.tif 000014
【０１１８】
なお、表１中の略号は、下記の通りである。
ＨＥＡ：２−ヒドロキシエチルアクリレート
ＨＥＭＡ：２−ヒドロキシエチルメタクリレート
ＡＯＩ：２−アクリロイルオキシエチルイソシアネート
ＭＯＩ：２−メタクリロイルオキシエチルイソシアネート
ＧＭＡ：グリシジルメタクリレート
ＡＡ：アクリル酸
【０１１９】
（比較例１）
撹拌装置、温度計、冷却管、滴下装置を備えたガラスフラスコに、溶媒としてメチルイソブチルケトン６９質量部を仕込み、窒素気流下にて攪拌しながら１０５℃に昇温した。次いで、下記式（Ｙ−１）で表されるフッ素化アルキル基を有するアクリレート４０質量部及び２−ヒドロキシエチルメタクリレート２８．８質量部と、溶媒としてメチルイソブチルケトン６９質量部とを混合した単量体溶液１３７．８質量部、ラジカル重合開始剤としてｔ−ブチルペルオキシ−２−エチルヘキサノエート３．４質量部と溶媒としてメチルイソブチルケトン２２．５質量部を混合した開始剤溶液２５．９質量部の２種類の滴下液をそれぞれ別々の滴下装置にセットし、フラスコ内を１０５℃に保ちながら同時に３時間かけて滴下した。滴下終了後、１０５℃で１０時間攪拌し、重合体溶液を得た。
【０１２０】
【化１３】
0005397686.tif 000015
【０１２１】
次いで、上記で得られた重合体溶液に、重合禁止剤としてｐ−メトキシフェノール０．１質量部、ウレタン化触媒としてオクチル酸錫０．０５質量部を仕込み、空気気流下で６０℃を保ちながら２−アクリロイルオキシエチルイソシアネート３１．２質量部を１時間で滴下した。滴下終了後、６０℃で１時間攪拌した後、８０℃に昇温して１０時間攪拌することにより反応を行った結果、ＩＲスペクトル測定によりイソシアネート基の消失が確認された。次いで、溶媒の一部を減圧留去し、含フッ素硬化性樹脂（Ｚ−１）５０質量％含有のメチルイソブチルケトン溶液を得た。含フッ素硬化性樹脂（Ｚ−１）の分子量をＧＰＣ（ポリスチレン換算分子量）で測定した結果、数平均分子量３，０００、重量平均分子量７，０００であった。
【０１２２】
（比較例２）
撹拌装置、温度計、冷却管、滴下装置を備えたガラスフラスコに、溶媒としてメチルイソブチルケトン６３質量部を加え、窒素気流下にて攪拌しながら１０５℃に昇温した。次いで、合成例１で得られた（Ａ−１−１）２１．５質量部（滴下液１）と、２−ヒドロキシエチルメタクリレート４１．３質量部（滴下液２）と、ラジカル重合開始剤（ｔ−ブチルペルオキシ−２−エチルヘキサノエート）９．４質量部をメチルイソブチルケトン１２６質量部に溶解したラジカル重合開始剤溶液１３５．４質量部（滴下液３）との３種類の滴下液をそれぞれ別々の滴下装置にセットし、フラスコ内を１０５℃に保ちながら同時に２時間かけて滴下した。滴下終了後、１０５℃で１０時間攪拌した後、減圧下で溶媒を留去することによって、重合体を得た。
【０１２３】
次いで、上記で得られた重合体に、溶媒としてメチルエチルケトン７４．７質量部、重合禁止剤としてｐ−メトキシフェノール０．１質量部及びウレタン化触媒としてオクチル酸錫０．０６質量部を加え、空気気流下で攪拌して６０℃を保ちながら、２−アクリロイルオキシエチルイソシアネート４４．８質量部を１時間で滴下した。滴下終了後、６０℃で１時間攪拌した後、８０℃に昇温して５時間攪拌することにより反応を行った結果、反応液のＩＲスペクトル測定によりイソシアネート基の吸収ピークの消失が確認された。次いで、溶媒としてメチルエチルケトンを加え、含フッ素硬化性樹脂（Ｚ−２）５０質量％含有のメチルエチルケトン溶液を得た。この含フッ素硬化性樹脂（Ｚ−２）の分子量をＧＰＣ（ポリスチレン換算分子量）で測定した結果、数平均分子量２，４００、重量平均分子量７，１００であった。
【０１２４】
（活性エネルギー線硬化型塗料組成物のベース樹脂組成物の調製）
５官能無黄変型ウレタンアクリレート５０質量部、ジペンタエリスリトールヘキサアクリレート５０質量部、酢酸ブチル２５質量部、光重合開始剤として１−ヒドロキシシクロヘキシルフェニルケトン（チバスペシャリティーケミカルズ社製「イルガキュア１８４」）５質量部、溶剤としてトルエン５４質量部、２−プロパノール２８質量部、酢酸エチル２８質量部、プロピレングリコールモノメチルエーテル２８質量部を混合し溶解させて、活性エネルギー線硬化型塗料組成物のベース樹脂組成物を得た。
【０１２５】
（実施例６〜１０、比較例３〜５）
上記で得られたベース樹脂組成物２６８質量部に、実施例１〜５及び比較例１〜２で得られた含フッ素硬化性樹脂溶液を樹脂分として１質量部となる量を加えて均一に混合して、活性エネルギー線硬化型塗料組成物を得た。次いで、この活性エネルギー線硬化型塗料組成物をバーコーターＮｏ．１３を用いて、厚さ１８８μｍのＰＥＴフィルムに塗布した後、６０℃の乾燥機に５分間入れて溶剤を揮発させ、紫外線硬化装置にて紫外線（ＵＶ）を照射して硬化させ、実施例６〜１０及び比較例３〜４として塗工フィルムを作製した。なお、紫外線の照射条件は、（１）窒素雰囲気下、高圧水銀灯使用、紫外線照射量２ｋＪ／ｍ２、及び（２）空気（酸素濃度２１％）雰囲気下、高圧水銀灯使用、紫外線照射量３．５ｋＪ／ｍ２の２水準とした。また、何も添加していない活性エネルギー線硬化型塗料組成物についても同様に塗工フィルムを作製して比較例５とした。
【０１２６】
得られた塗工フィルムの塗工表面に、フェルトペン（寺西化学工業株式会社製マジックインキ大型青色）で線を描き、その青色インクの付着状態を目視で観察することで防汚性（汚れ付着防止性、汚れ拭き取り性）の評価を行った。なお、評価基準は下記の通りである。
【０１２７】
［汚れ付着防止性の評価基準］
◎：防汚性が最も良好で、インクが玉状にはじくもの。
○：インクが玉状にはじかず、線状のはじきが生じるもの（線幅がフェルトペンのペン先の幅の５０％未満）。
×：インクの線状のはじきが生じ、線幅がフェルトペンのペン先の幅の５０％以上１００％未満であったもの。
××：インクがまったくはじかずに表面にきれいに描けてしまうもの。
【０１２８】
［汚れ拭き取り性の評価基準］
「汚れ付着防止性」の試験後、荷重１ｋｇにて拭き取った際の様子を下記の基準にて評価した。
○：１回の拭き取りで完全にインクを除去できたもの。
△：２〜１０回の拭き取りで完全にインクを除去できたもの。
×：１０回の拭き取り操作で完全にはインクを除去できなかったもの。
【０１２９】
上記の評価結果を表２に示す。
【０１３０】
【表２】
0005397686.tif 000016
【０１３１】
本発明の含フッ素硬化性樹脂である実施例１〜５で得られた含フッ素硬化性樹脂を添加した実施例６〜１０の活性エネルギー線硬化型塗料組成物の硬化塗膜は、窒素雰囲気下でのＵＶ硬化において、優れた汚れ付着防止性及び汚れ拭き取り性を有することが分かった。さらに、空気雰囲気下（酸素存在下）でのＵＶ硬化においても、窒素雰囲気下でのＵＶ硬化した場合と同等の優れた汚れ付着防止性及び汚れ拭き取り性を有することが分かった。
【０１３２】
一方、含フッ素硬化性樹脂（Ｚ−１）及び（Ｚ−２）を用いた比較例３及び４では、窒素雰囲気下でのＵＶ硬化においては、良好な汚れ付着防止性を示したが、比較例３では汚れ拭き取り性は不十分であった。また、空気雰囲気下でのＵＶ硬化においては、比較例３及び４は、ともに汚れ付着防止性は比較的良好であったが、汚れ拭き取り性は不十分であった。なお、何も添加しなかった比較例５は、窒素雰囲気下及び空気雰囲気下でのＵＶ硬化で、ともに汚れ付着防止性及び汚れ拭き取り性は不良であった。
【図１】
0005397686.tif 000019
【図２】
0005397686.tif 000020
【図３】
0005397686.tif 000021